УСТОЙЧИВОЕ К КОРРОЗИИ И К ЭРОЗИИ ПОКРЫТИЕ ДЛЯ ТУРБИННЫХ ЛОПАТОК ГАЗОВЫХ ТУРБИН

1. Компонент турбины, прежде всего газовой турбины, причем компонент несет покрытие для повышения эрозионной и коррозионной стойкости, причем покрытие, предпочтительно непосредственно, размещено на компоненте, отличающийся тем, что покрытие состоит из функционального слоя и промежуточного слоя, причем промежуточный слой размещен между субстратом турбинной лопатки и функциональным слоем, причем функциональный слой состоит из элементов Al, Cr, О и N.
2. Компонент по п. 1, отличающийся тем, что промежуточный слой включает в себя систему слоев из Cr, и/или AlCr, и/или Al-Cr-O.
3. Компонент по п. 2, отличающийся тем, что промежуточный слой состоит из системы слоев из AlCr и Al-Cr-O.
4. Компонент по одному из предшествующих пунктов, отличающийся тем, что функциональный слой является однослойным слоем или многослойным слоем.
5. Компонент по п. 4, отличающийся тем, что функциональный слой включает в себя многослойную структуру, в которой отношение Al/Cr и/или отношение O/N по меньшей мере, на части толщины слоя изменяются периодическим образом и/или, по меньшей мере, на части толщины слоя - апериодическим образом.
6. Компонент по п. 5, отличающийся тем, что отношение атомов Al к атомам Cr (Al/Cr) в функциональном слое расположено между 4 и 1, а более предпочтительно между 2 и 1,5.
7. Компонент по п. 5, отличающийся тем, что отношение атомов О к атомам N (O/N) в функциональном слое расположено между 0,2 и 1,5, а особо предпочтительно между 0,4 и 1.
8. Компонент по п. 5, отличающийся тем, что функциональный слой имеет твердость на вдавливание по меньшей мере 25 ГПа, предпочтительно более 30 ГПа.
9. Компонент по п. 5, отличающийся тем, что функциональный слой имеет модуль упругости по меньшей мере 280 ГПа, предпочтительно более 300 ГПа.
10. Компонент по п. 5, отличающийся тем, что функциональный слой, наряду с пиками рентгеновской дифракции кубической фазы CrN и кубической фазы AlN, дополнительно имеет еще и побочные пики по меньшей мере одного оксида.
11. Компонент по п. 10, отличающийся тем, что по меньшей мере один из побочных пиков является пиком гексагональной фазы (как, например, эсколаита и/или корунда).
12. Способ изготовления компонента по п. 1, отличающийся тем, что для его изготовления используют процесс катодного искрового испарения и/или напыления, причем на очищенной поверхности компонента, предпочтительно непосредственно, осаждают сначала промежуточный слой, а непосредственно после этого - функциональный слой, который состоит из элементов Al, Cr, О и N.
13. Способ по п. 12, причем подлежащая покрытию поверхность является поверхностью высокохромистой стали и/или поверхностью субстрата, содержащего Ni-Cr, Ni-Co, Ni-Cr-Co, и/или поверхностью субстрата, содержащего один или несколько высоколегированных сплавов, предпочтительно алюминидов (Al-Ni, Al-Ti, Al-Hf).